(57)【特許請求の範囲】
【請求項１】
化学式１で示される有機反射防止膜用共重合体。
【化１】
0005305744.tif 000031
式中、Ｒ１、Ｒ２、Ｒ３は互いに独立であり、Ｒ１は炭素原子１〜１０のアルキル基であり、Ｒ２は水素、炭素原子１〜１０のアルキル基、または炭素原子１〜１０のアリールアルキル基であり、Ｒ３は水素またはメチル基である。ｍ及びｎはそれぞれ主鎖内の繰返し単位を表す数であって、ｍ＋ｎ＝１であり、かつ０．０５＜ｍ／（ｍ＋ｎ）＜０．９５、０．０５＜ｎ／（ｍ＋ｎ）＜０．９５の値を有する。
【請求項２】
化学式２４で示される有機反射防止膜用共重合体、吸光剤、熱酸発生剤、および硬化剤を含む有機反射防止膜組成物。
【化２】
0005305744.tif 000032
式中、Ｒ１、Ｒ２、Ｒ３は互いに独立であり、Ｒ１は水素または炭素原子１〜１０のアルキル基であり、Ｒ２は水素、炭素原子１〜１０のアルキル基、または炭素原子１〜１０のアリールアルキル基であり、Ｒ３は水素またはメチル基である。ｍ及びｎはそれぞれ主鎖内の繰返し単位を表す数であって、ｍ＋ｎ＝１であり、かつ０．０５＜ｍ／（ｍ＋ｎ）＜０．９５、０．０５＜ｎ／（ｍ＋ｎ）＜０．９５の値を有する。
【請求項３】
前記吸光剤は、化学式８で示される共重合体であり、重量平均分子量が１０００〜１０００００である請求項２に記載の有機反射防止膜組成物。
【化３】
0005305744.tif 000033
式中、Ｒ１は炭素原子１〜１０のアルキル基であり、Ｒ２は水素、ヒドロキシル基また炭素原子１〜１０のアルキル基を表し、ｍ、ｎはそれぞれ主鎖内に繰返し単位を表す数としてｍ＋ｎ＝１で、０．０５＜ｍ／（ｍ＋ｎ）＜０．９５、０．０５＜ｎ／（ｍ＋ｎ）＜０．９５の値を有する。
【請求項４】
前記吸光剤は、化学式１４、１９または２０で示される化合物である請求項２に記載の有機反射防止膜組成物。
【化４】
0005305744.tif 000034
から選択され、Ｒ２及びＲ３は互いに独立に、水素，炭素原子１〜１０のアルキル基または炭素原子１〜１０のアルコキシ基である。
【化５】
0005305744.tif 000035
【化６】
0005305744.tif 000036
【請求項５】
前記硬化剤は、１化合物当たり２個以上の架橋形成官能基を有し、アミノプラスチック化合物、多官能性エポキシレジン、無水物およびこれらの混合物からなる群より選択されたものである請求項２から４のいずれかに記載の有機反射防止膜組成物。
【請求項６】
前記架橋形成官能基は、グリコールウリル化合物、尿素化合物、ベンゾグアナミン化合物のメラミン化合物のアミノ基の水素原子がメチロール基またはアルコキシメチロール基、オキセタニル基、オキサゾリン基、シクロカーボネート基、アルコキシシリル基、アミノメチロール基、アルコキシメチル基、アジリジニル基、メチロール基、イソシアネート基、アルコキシメチルアミノ基、および多官能性エポキシ基からなる群より選択された１種以上のものである請求項５に記載の有機反射防止膜組成物。
【請求項７】
前記熱酸発生剤は、化学式２１〜２３の化合物を含む請求項２に記載の有機反射防止膜組成物。
【化７】
0005305744.tif 000037
【化８】
0005305744.tif 000038
【化９】
0005305744.tif 000039
【請求項８】
プロピレングリコールモノメチルエーテル（ＰＧＭＥ）、プロピレングリコールモノメチルエーテルアセテート（ＰＧＭＥＡ）、シクロヘキサノン、エチルラクテート、プロピレングリコールｎ−プロピルエーテル、ジメチルホルムアミド（ＤＭＦ）、γ−ブチロラクトン、エトキシエタノール、メトキシエタノール、メチル３−メトキシプロピオネート（ＭＭＰ）、およびエチル３−エトキシプロピオネート（ＥＥＰ）からなる群より選択された１種以上の溶媒を含む請求項２に記載の有機反射防止膜組成物。
【請求項９】
前記有機反射防止膜用共重合体０．１〜４０重量％、前記吸光剤０．１〜４０重量％、前記熱酸発生剤０．０１〜２０重量％、および前記硬化剤０．０１〜４０重量％を含む請求項２に記載の有機反射防止膜組成物。
【請求項１０】
化学式１は、無水マレイン酸及びアルキルアクリレート系化合物を重合させて製造された化学式２の反応中間体と、炭素数１〜１０のアルキルアルコールとを反応させてなる請求項１に記載の有機反射防止膜用共重合体。
【化１０】
0005305744.tif 000040
式中、Ｒ２及びＲ３は互いに独立であり、Ｒ２は水素、炭素原子１〜１０のアルキル基または炭素原子１〜１０のアリールアルキル基であり、Ｒ３は水素或いはメチル基である。ｍ及びｎはそれぞれ主鎖内に繰返し単位を表す数であり、ｍ＋ｎ＝１で、且つ０．０５＜ｍ／（ｍ＋ｎ）＜０．９５、０．０５＜ｎ／（ｍ＋ｎ）＜０．９５の値を有する。
【請求項１１】
前記アルキルアクリレート系化合物は、メチルアクリレート、エチルアクリレート、イソプロピルアクリレート、ノーマルプロピルアクリレート、ノーマルブチルアクリレート、イソブチルアクリレート、ｔｅｒｔ−ブチルアクリレート、シクロヘキシルアクリレート、イソボロニルアクリレート、２−エチルヘキシルアクリレート、メチルメタクリレート、エチルメタクリレート、イソプロピルメタクリレート、ノーマルプロピルメタクリレート、ｔｅｒｔ−ブチルメタクリレート、ノーマルブチルメタクリレート、イソブチルメタクリレート、シクロヘキシルメタクリレート、イソボロニルメタクリレート、及び２−エチルヘキシルメタクリレートからなる群より選択されたものである請求項１０に記載の有機反射防止膜用共重合体。
【請求項１２】
前記化学式８は無水マレイン酸とスチレン化合物を重合させて製造された以下の化学式９の共重合体と、炭素数１−１０のアルキルアルコールとを反応させて生成される吸光剤である請求項３に記載の有機反射防止膜組成物。
【化１１】
0005305744.tif 000041
前記式においてＲ１は水素、ヒドロキシル基また炭素原子が１から１０までのアルキル基である。ｍ、ｎはそれぞれ主鎖内に繰返し単位を表す数であって、ｍ＋ｎ＝１で、０．０５＜ｍ／（ｍ＋ｎ）＜０．９５、０．０５＜ｎ／（ｍ＋ｎ）＜０．９５の値を有する。
【請求項１３】
請求項２から４のいずれかに記載の有機反射防止膜組成物を被エッチング層上に塗布する工程と、
塗布された組成物を、ベーク工程を通じて硬化させ、架橋結合を形成させて有機反射防止膜を形成する防止膜形成工程と、
有機反射防止膜上にフォトレジストを塗布し、露光後に現像してフォトレジストパターンを形成する工程と、
フォトレジストパターンをエッチングマスクにして有機反射防止膜をエッチングした後、被エッチング層をエッチングして被エッチング層のパターンを形成する工程と、を含む半導体素子のパターン形成方法。
【請求項１４】
前記ベーク工程を１５０〜２５０℃で１〜５分間にわたって行う請求項１３に記載の半導体素子のパターン形成方法。
【請求項１５】
フォトレジストパターン形成工程のうち露光の前後において、第２ベーク工程をさらに含む請求項１３または１４に記載の半導体素子のパターン形成方法。
【請求項１６】
前記第２ベーク工程を７０〜２００℃で行う請求項１５に記載の半導体素子のパターン形成方法。
【請求項１７】
請求項１３から１６のいずれかに記載のパターン形成方法によって製造された半導体素子。
【発明の詳細な説明】
【技術分野】
【０００１】
本発明は、リソグラフィ工程において下部膜層の反射を防止し、定在波（ｓｔａｔｉｏｎａｒｙ  ｗａｖｅ）を防止し、速いドライエッチング速度を有する有機反射防止膜組成物に関し、詳しくは、ＡｒＦエキシマレーザを用いて半導体の超微細パターンの形成に有用な有機反射防止膜を製造するのに使用できる新規重合体、吸光剤、およびこれを含む有機反射防止膜組成物に関する。また、本発明は、このような有機反射防止膜組成物を用いた半導体素子のパターン形成方法に関する。
【背景技術】
【０００２】
最近、半導体素子の高集積化に伴い、超ＬＳＩなどの製造において、０．１０ミクロン以下の超微細パターンが要求されており、露光波長も従来使用したｇ線およびｉ線領域より低い波長の光を用いたリソグラフィ工程が要求されている。そこで、半導体素子の製造工程においてＫｒＦエキシマレーザ、ＡｒＦエキシマレーザを用いたマイクロリソグラフィ工程が現在使用されている。
【０００３】
半導体素子のパターンのサイズが小さくなるので、露光工程の進行される間の反射率が最小１％未満に維持されなければ均一なパターンが得られず、従って、適宜な工程マージンを得ることにより所望の収率を達成することができる。そこで、反射率を最大限に減らすために吸光可能な有機分子を含む有機反射防止膜をフォトレジスト下に位置することで、反射率を調節して下部膜層の反射を防止し、定在波を除去できる技術が重要になった。
【０００４】
このため、有機反射防止膜の組成物は以下の用件を満足すべきである。第一に、下部膜層の反射を防止するために、露光光源の波長領域の光を吸収できる物質を含有しなければならない。第二に、反射防止膜を積層した後にフォトレジストを積層する工程において、フォトレジストの溶媒により反射防止膜が溶解して破壊されてはいけない。このため、反射防止膜は熱により硬化される構造として設計されるべきで、反射防止膜の積層工程においてコーティング後にベーキング工程を進行して硬化を進行させる。第三に、反射防止膜は上部のフォトレジストよりも速くエッチングされることにより、下部膜層をエッチングするためのフォトレジストの損失を減らすことができる。第四に、上部のフォトレジストに対する反応性を有してはいけない。また、アミン、酸のような化合物がフォトレジスト層に移行してはならない。これはフォトレジストパターンの形状、特にフッティングおよびアンダーカットを誘発し得るためである。第五に、多様な基板に伴う多様な露光工程に適合した光学的性質、即ち、適当な屈折率及び吸光係数を有するべきで、且つ基板及びフォトレジストに対する接着力も優れるべきである。
【発明の開示】
【発明が解決しようとする課題】
【０００５】
しかしながら、現在までＡｒＦ光を使用する超微細パターンの形成工程においては満足すべき反射防止膜が開発されていないのが実情である。そこで、露光時に発生する定在波と反射を防止し、下部層からの背面回折および反射光の影響を除去するために特定波長に対する吸収度が大きい有機反射防止物質の開発が至急の課題として台頭している。そこで、本発明の目的は、１９３ｎｍＡｒＦエキシマレーザを用いた超微細パターン形成のリソグラフィ工程において、露光時に発生する反射光を吸収可能な有機反射防止膜として使用できる新規重合体、吸光剤、およびこれを含む有機反射防止膜組成物を提供することにある。
【０００６】
本発明の他の目的は、有機反射防止膜のエッチング速度を増加できる構造に反射防止膜の基本構造を設計し、これに基づき重合体を製造して有機反射防止膜を製造する方法を提供することにより、エッチング工程がより円滑になされるようにし、アンダーカット、フッティングなどを除去して優れた超微細パターンの形成を達成できる有機反射防止膜組成を用いた半導体素子のパターン形成方法を提供することにある。
【課題を解決するための手段】
【０００７】
このような目的を達成するために本発明の形態に係る有機反射防止膜の組成物は、有機反射防止膜用共重合体と吸光剤、熱酸発生剤、および硬化剤を含む。また、有機反射防止膜組成物は有機溶媒を含み、界面活性剤および各種添加剤がさらに添加されてもよい。
【０００８】
また、本発明の他の形態に係る半導体素子のパターン形成方法は、有機反射防止膜組成物を被エッチング層上に塗布する工程、およびその塗布された組成物をベーキング工程を通じて硬化させ、架橋結合を形成させて有機販社防止膜を形成させる工程を含む。
【０００９】
有機反射防止膜用共重合体は化学式１で示される。
【化１】
0005305744.tif 000002
式中、Ｒ１、Ｒ２、Ｒ３は互いに独立で、Ｒ１は水素また炭素原子１〜１０のアルキル基を、Ｒ２は水素，炭素原子１〜１０のアルキル基また炭素原子１〜１０のアリールアルキル基を表し、Ｒ３は水素またはメチル基である。ｍ及びｎはそれぞれ主鎖内に繰返し単位を表す数であって、ｍ＋ｎ＝１で、０．０５＜ｍ／（ｍ＋ｎ）＜０．９５、０．０５＜ｎ／（ｍ＋ｎ）＜０．９５の値を満足する。
【００１０】
一般に、反射防止膜は種々の形態に構造に設計できる。第一に、光吸収可能な化学種の吸光剤が高分子の主鎖に含まれた場合であり、第二に、吸光剤が光吸収できない硬化剤重合体と別々に分離された二つの化学種を利用する場合である。一般に、光吸収化学種の量を調節できるように、吸光剤を別々に使用する場合が多い。一般の硬化剤重合体は、ヒドロキシ官能基、グリシジル官能基、アセタール官能基などを含む重合体が多く用いられる。
【００１１】
本発明では光吸収可能な化合物と共に熱硬化が可能になるようにカルボン酸官能基を導入し、エッチング速度が速いことが公知の無水マレイン酸を含む化学式１で示される共重合体を硬化剤重合体として使用する。
【００１２】
重合体は、無水マレイン酸とアルキルアクリレート系化合物を重合させて化学式２の重合体を製造した後、重合反応の結果物である化学式２の反応中間体を炭素数１〜１０のアルキルアルコールで反応させることにより製造することができる。
【化２】
0005305744.tif 000003
式中、Ｒ２、Ｒ３は互いに独立であり、Ｒ２は水素，炭素原子１〜１０のアルキル基また炭素原子が１〜１０のアリールアルキル基で、Ｒ３は水素或いはメチル基である。ｍ及びｎはそれぞれ主鎖内に繰返し単位を表す数であって、ｍ＋ｎ＝１で、０．０５＜ｍ／（ｍ＋ｎ）＜０．９５、０．０５＜ｎ／（ｍ＋ｎ）＜０．９５の値を満足する。
【００１３】
アルキルアクリレート系化合物としては、メチルアクリレート、エチルアクリレート、イソプロピルアクリレート、ノーマルプロピルアクリレート、ノーマルブチルアクリレート、イソブチルアクリレート、ｔｅｒｔ−ブチルアクリレート、シクロヘキシルアクリレート、イソボロニルアクリレート、２−エチルヘキシルアクリレート、メチルメタクリレート、エチルメタクリレート、イソプロピルメタクリレート、ノーマルプロピルメタクリレート、ｔｅｒｔ−ブチルメタクリレート、ノーマルブチルメタクリレート、イソブチルメタクリレート、シクロヘキシルメタクリレート、イソボロニルメタクリレート、２−エチルヘキシルメタクリレートなどからなる群から選択されたものを使用する。
【００１４】
反応中間体の化学式２の化合物をアルキルアルコールで開環させて生成されたカルボン酸官能基は、アセタールなどの官能基を有する硬化剤と反応して架橋構造を形成できるようにする。
【００１５】
これを用いた反射防止膜は、基板上に塗布した後にベーク工程を経つつ硬化を生じ、溶媒に対する耐溶解性を備える。これは反射防止膜の積層後、感光剤の塗布時に反射防止膜が感光剤の溶媒により溶解される現像が発生しなくて安定性を付与するもので、有機反射防止膜組成物で硬化剤重合体として好ましく利用されるようになる。
【００１６】
重合体の重合方法は通常の方法により重合できるが、ラジカル重合が好ましい。ラジカル重合開始剤としては、アゾビスイソブチロニトリル、ベンゾイルペルオキシド、ラウリルペルオキシド、アゾビスイソカプロニトリル、アゾビスイソバレロニトリル、およびｔ−ブチルヒドロペルオキシドなど、一般のラジカル重合開始剤として使用できるものであれば、特に制限されない。
【００１７】
重合は塊状重合、溶液重合、懸濁重合、塊状懸濁重合、乳化重合などの方法で行われ、重合溶媒としては、ベンゼン、トルエン、キシレン、ハロゲン化ベンゼン、ジエチルエーテル、テトラヒドロフラン、エステル類、エーテル類、ラクトン類、ケトン類、アミド類のうち１種以上を選択して使用する。
【００１８】
重合体の重合温度は、開始剤の種類に従い適切に選択する。重合体の分子量分布は重合開始剤の使用量及び反応時間を変更して適切に調節できる。重合が完了した後、反応混合物に残った未反応単量体および副生成物は、溶媒による沈殿法で除去するのが好ましい。
【００１９】
分子量調節において開環された無水マレイン酸を含む場合、通常ゲルパーミエイションクロマトグラフを用いて分子量を得るのが難しいので、炭素数１〜１０のアルコールで開環する前の重合体である化学式２の重合体の分子量を参考にするべきである。即ち、開環前の重合体である化学式２で示される反応中間体のゲルパーミエイションクロマトグラフによるポリスチレン換算質量平均分子量は通常１０００〜１０００００であり、溶媒に対する溶解度、塗布性、十分な架橋結合などを考慮すると５０００〜５００００であるのが好ましい。重合体の分子量分布（ＰＤＩ）は１．０〜５．０であるのが好ましく、より好ましくは１．５〜３．５である。
【００２０】
本発明による化学式１で示される重合体の具体例としては化学式３〜７の構造を有する重合体が挙げられるが、これらに限定されるものではない。
【化３】
0005305744.tif 000004
【化４】
0005305744.tif 000005
【化５】
0005305744.tif 000006
【化６】
0005305744.tif 000007
【化７】
0005305744.tif 000008
式中、ｍ及びｎはそれぞれ主鎖内に繰返し単位を表す数であって、ｍ＋ｎ＝１で、０．０５＜ｍ／（ｍ＋ｎ）＜０．９５，  ０．０５＜ｎ／（ｍ＋ｎ）＜０．９５の値を満足する。
【００２１】
組成物の吸光剤には、エッチング速度の速い有機反射防止膜を提供するために化学式８の吸光剤が含まれる。
【化８】
0005305744.tif 000009
式中、Ｒ１は炭素原子が１〜１０のアルキル基を、Ｒ２は水素，ヒドロキシル基また炭素原子１〜１０のアルキル基を表し、ｍ及びｎはそれぞれ主鎖内に繰返し単位を表す数としてｍ＋ｎ＝１で、０．０５＜ｍ／（ｍ＋ｎ）＜０．９５、０．０５＜ｎ／（ｍ＋ｎ）＜０．９５の値を有する。
【００２２】
重合体は無水マレイン酸とスチレン化合物を重合させて化学式９の重合体を製造した後、重合反応の結果物の重合体を炭素数１〜１０のアルキルアルコールで反応させることにより製造することができる。
【化９】
0005305744.tif 000010
式中、Ｒ１は水素、ヒドロキシル基また炭素原子が１〜１０のアルキル基である。ｍ及びｎはそれぞれ主鎖内に繰返し単位を表す数であって、ｍ＋ｎ＝１で、０．０５＜ｍ／（ｍ＋ｎ）＜０．９５、０．０５＜ｎ／（ｍ＋ｎ）＜０．９５の値を有する。
【００２３】
化学式８の重合体は、無水マレイン酸をアルキルアルコールで開環して生成されたカルボン酸官能基がアセタールなどの官能基を有する硬化剤と反応して架橋構造を形成するようにする。これを用いた反射防止膜は、基板上に塗布した後にベーク工程を経て硬化を生じて溶媒に対する耐溶解性を備え、これにより反射防止膜の積層後に感光剤の塗布の際に問題を生じない。
【００２４】
また、重合体は１９３ｎｍの光を吸収できる吸光度の大きい発色団を含んでいるので、化学式１の重合体は１９３ｎｍの光源に対する有機反射防止膜組成物で吸光剤として好ましく使用できる。また、多量の酸素原子を含有しているので、エッチング速度の速い有機反射防止膜組成物を製造することができる。
【００２５】
吸光剤は常法により重合できるが、ラジカル重合がより好ましい。ラジカル重合開始剤としては、アゾビスイソブチロニトリル、ベンゾイルペルオキシド、ラウリルペルオキシド、アゾビスイソカプロニトリル、アゾビスイソバレロニトリル、そしてｔ−ブチルヒドロペルオキシドなど一般のラジカル重合開始剤であれば特に限定されない。
【００２６】
重合は塊状重合、溶液重合、懸濁重合、塊状懸濁重合、乳化重合などの方法により行われ、重合溶媒としてはベンゼン、トルエン、キシレン、ハロゲン化ベンゼン、ジエチルエーテル、テトラヒドロフラン、エステル類、エーテル類、ラクトン類、ケトン類、アミド類のうち１種以上を選択して使用する。
【００２７】
吸光剤の重合温度は開始剤の種類に従い適切に選択する。吸光剤の分子量分布は重合開始剤の使用量と反応時間を変更して適切に調節することができる。重合が完了した後に反応混合物に残った未反応単量体および副生成物は、溶媒による沈殿法で除去するのが好ましい。
【００２８】
分子量調節の際に開環された無水マレイン酸を含む場合、通常ゲルパーミエイションクロマトグラフを用いて分子量を得るのが難しいため、炭素数１〜１０のアルコールで開環する前の反応中間体の化学式２の重合体の分子量を参考すべきである。開環前の吸光剤のゲルパーミエイションクロマトグラフによるポリスチレン換算質量平均分子量は通常１０００〜１０００００であるのが好ましい。
【００２９】
化学式８の吸光剤としては化学式１０〜１３の構造を有する重合体のうち一つを選択して使用するか、または化学式９および１０のすべてを使用することもできる。
【化１０】
0005305744.tif 000011
【化１１】
0005305744.tif 000012
【化１２】
0005305744.tif 000013
【化１３】
0005305744.tif 000014
式中、ｍ及びｎはそれぞれ主鎖内に繰返し単位を表す数であって、ｍ＋ｎ＝１で、０．０５＜ｍ／（ｍ＋ｎ）＜０．９５、０．０５＜ｎ／（ｍ＋ｎ）＜０．９５の値を有する。
【００３０】
一方、組成物の吸光剤として化学式１４、１９、または２０の化合物が含まれる。
【化１４】
0005305744.tif 000015
式中、Ｒ１は
0005305744.tif 000016
、
0005305744.tif 000017
、
0005305744.tif 000018
、
0005305744.tif 000019
から選択され、Ｒ２及びＲ３は互いに独立であり、水素，炭素原子１〜１０のアルキル基または炭素原子１〜１０のアルコキシ基を表す。
【００３１】
化学式１４の化合物は、１化合物当たり２個のヒドロキシ基を含有し、エポキシ、アセタールなどの官能基を含有した硬化剤と共に使用されて架橋構造を形成することができる。これを用いた反射防止膜は、基板上に塗布した後にベーク工程を経つつ硬化を生じ、溶媒に対する耐溶解性を備えるため、反射防止膜の積層後に感光剤の塗布時に問題を発生しない。また、重合体は１９３ｎｍの光を吸収できる吸光度の大きい発色団を含んでいるので、化学式１４の重合体は１９３ｎｍの光源に対する有機反射防止膜組成物で吸光剤として好ましく使用できる。また、多量の酸素原子を含有しているので、エッチング速度の速い有機反射防止膜組成物を製造することができる。化合物は、ジカルボン基を有するフェニル誘導体と１，２−エポキシ−３−フェノキシ−プロパンとを塩基触媒下で反応させて得ることができる。
【００３２】
化学式１４は化学式１５〜１８の構造を有する化合物から選択できる。
【化１５】
0005305744.tif 000020
【化１６】
0005305744.tif 000021
【化１７】
0005305744.tif 000022
【化１８】
0005305744.tif 000023
【化１９】
0005305744.tif 000024
【００３３】
化学式１９の化合物は、１化合物当たり４個のヒドロキシ基を含有し、エポキシ、アセタールなどの官能基を含有した硬化剤と共に使用されて架橋構造を形成することができる。これを用いた反射防止膜は、基板上に塗布した後にベーク工程を経つつ硬化を生じ溶媒に対する耐溶解性をもつため、反射防止膜の積層後に感光剤の塗布時に問題が発生しない。また、重合体は１９３ｎｍの光を吸収できる吸光度の大きい発色団を含んでいるので、化学式１９の重合体は１９３ｎｍの光に対する有機反射防止膜組成物で吸光剤として好ましく使用できる。また、多量の酸素、窒素原子を含有しているので、エッチング速度の速い有機反射防止膜組成物を製造することができる。化合物は、ビスフェノールＡジグリシジルエーテルと４−ヒドロキシ安息香酸とを塩基触媒下で反応させて得ることができる。
【００３４】
【化２０】
0005305744.tif 000025
化学式２０の化合物は、１化合物当たり３個のヒドロキシ基を含有し、エポキシ、アセタールなどの官能基を含有した硬化剤と共に使用されて架橋構造を形成することができる。これを用いた反射防止膜は基板上に塗布した後にベーク工程を経つつ硬化を生じ溶媒に対する耐溶解性をもつため、反射防止膜の積層後に感光剤の塗布時に問題を発生しない。また、重合体は１９３ｎｍの光を吸収できる吸光度の大きい発色団を含んでいるので、化学式２０の重合体は１９３ｎｍの光に対する有機反射防止膜組成物で吸光剤として好ましく使用できる。また、多量の酸素、窒素原子を含有しているので、エッチング速度の速い有機反射防止膜組成物を製造することができる。化合物は、トリス（２−カルボキシエチル）イソシアヌル酸と１，２−エポキシ−３−フェノキシ−プロパンとを塩基触媒下で反応させて得ることができる。
【００３５】
有機反射防止膜用重合体及び吸光剤の硬化及び性能向上を補助する添加剤としては、多様な化合物が存在し得る。第一に硬化剤が挙げられ、好ましくは１化合物当たり２個以上の架橋形成官能基を持つ硬化剤として、有機反射防止膜重合体のカルボン酸官能基と吸光剤のカルボン酸官能基、或いはヒドロキシ基と反応できる官能基を持つ化合物を使用すべきである。たとえば、アミノプラスチック化合物、多官能性エポキシレジン、無水物、およびこれらの混合物などがある。架橋形成官能基としてはグリコールウリル化合物、尿素化合物、ベンゾグアナミン化合物のメラミン化合物のアミノ基の水素原子がメチロール基またはアルコキシメチロール基、オキセタニル基、オキサゾリン基、シクロカーボネート基、アルコキシシリル基、アジリジニル基、メチロール基、イソシアネート基或いは多官能性エポキシ基からなる群より選択されたものである。具体的な例としてはヘキサメトキシメチルメラミン、テトラメトキシメチルベンゾグアナミン、１，３，４，６−テトラキス（ブトキシメチル）グリコールウリル、１，３−ビス（ヒドロキシメチル）−４，５−ジヒドロキシ−２−イミダゾリノン、および１，３−ビス（メトキシメチル）−４，５−ジメトキシ−２−イミダゾリノンなどがあげられ、商品化した例としては、メトキシメチル化メラミン化合物の「サイメル３００」「サイメル３０１」「サイメル３５０」、ブトキシメチル化メラミン化合物の「マイコート５０６」「マイコート５０８」、グリコールウリル化合物の「サイメル１１７０」「パウダーリンク１１７４」、ブチル化尿素樹脂の「ＵＦＲ３００」「Ｕ−ＶＡＮ１０Ｒ」「Ｕ−ＶＡＮ１１ＨＶ」、尿素／ホルムアルデヒド系樹脂の「ベッカミンＪ−３００Ｓ」「ベッカミンＰ−９５５」「ベッカミンＮ」などの製品と、これらと類似な製品などが挙げられる。多官能性エポキシ化合物としては「ＭＹ７２０」「ＣＹ１７９ＭＡ」「ＤＥＮＡＣＯＬ」の商品名を有する製品、これらと類似の製品が好ましい。
【００３６】
第二に、硬化反応を触診させる触媒剤として熱酸発生剤を使用する。熱酸発生剤としては化学式２１〜２３で示される化合物を使用するのが好ましい。化学式２１〜２３で示される化合物は、上述の多様な官能基の硬化剤と共に使用するときに優れた硬化効率を現すので、硬化のための加熱時間が５分未満の反射防止膜組成物に適合した物性を有する。
【化２１】
0005305744.tif 000026
【化２２】
0005305744.tif 000027
【化２３】
0005305744.tif 000028
【００３７】
また、本発明の有機反射防止膜組成物に使用される有機溶媒としては、プロピレングリコールモノメチルエーテル（ＰＧＭＥ）、プロピレングリコールモノメチルエーテルアセテート（ＰＧＭＥＡ）、シクロヘキサノン、エチルラクテート、プロピレングリコールｎ−プロピルエーテル、ジメチルホルムアミド（ＤＭＦ）、γ−ブチロラクトン、エトキシエタノール、メトキシエタノール、メチル３−メトキシプロピオネート（ＭＭＰ）、およびエチル３−エトキシプロピオネート（ＥＥＰ）からなる群より選択された一つ以上の溶媒を使用するのが好ましい。
【００３８】
また、本発明による有機反射防止膜組成物において、有機反射防止膜用重合体として使用される化学式１の化合物の重合体は、反射防止膜の全体組成物のうち０．１〜４０質量％の量で含まれるのが好ましく、吸光剤は反射防止膜の全体組成物のうち０．１〜４０質量％の量で含まれるのが好ましい。また、有機反射防止膜に含まれる硬化剤は、反射防止膜の全体組成物のうち０．０１〜４０質量％の量で含まれるのが好ましく、有機反射防止膜に含まれる熱酸発生剤の場合には反射防止膜の全体組成物のうち０．０１〜２０質量％の量で含まれるのが好ましい。
【００３９】
即ち、このような構成成分を上記の組成比で含む有機反射防止膜組成物をウェハ上に塗布した後にベーキングなどの熱工程を行うと、以下の熱酸発生剤から酸が発生し、発生された酸の存在下で化学式１の有機反射防止膜用重合体と吸光剤のヒドロキシ基と添加剤として使用された硬化剤との間で起こる架橋反応がなされることにより、フォトレジストの溶媒に溶解されない有機反射防止膜が形成される。このような有機反射防止膜は、フォトレジストを透過して反射防止膜に到達した遠紫外線を吸収して、フォトレジスト下部膜よりの乱反射を防止する。
【００４０】
本発明による有機反射防止膜の工程において、ベーキング工程は８０〜２５０℃、ベーキング時間は２０秒〜６０分間で選択され、好ましくはベーキング工程は１５０〜２５０℃の温度で１〜５分間行う。
【００４１】
また、有機反射防止膜の以後の工程は通常の半導体素子のパターン形成方法に基づき、特に限定されるのではない。
【００４２】
また、本発明によるパターン形成方法において、フォトレジストパターンを形成する工程のうち露光する前後に第２ベーキング工程を付加的にもう一度行ってもよく、このような第２ベーキング工程は７０〜２００℃の温度で行うのが好ましい。
【発明の効果】
【００４３】
本発明による新規の有機反射防止膜用共重合体および吸光剤を用いて形成された有機反射防止膜は、一般的な耐溶媒性、光の干渉現象の制御のみならず、速いエッチング速度まで提供することができる。
【００４４】
従って、１９３ｎｍの光源を使用する超微細パターン形成工程において、優れた工程マージンを有するので基板の種類にかかわらずに優れたパターンプロファイルが得られ、反射防止膜を速くエッチングすることにより得られる工程上の利点によって、より円滑な高集積半導体の開発に寄与することができる。
【実施例】
【００４５】
以下、本発明の好ましい合成例と実施例を通じて具体的に説明する。しかし、本実施例は本発明の権利範囲を限定するものではなく、単に例示として提示する。
【００４６】
合成例１）有機反射防止膜用重合剤  Ａの合成
無水マレイン酸２９．４ｇ、メチルメタクリレート３０ｇ、ＡＩＢＮ２．９７ｇを１，４−ジオキサン１２０ｇに溶解させた後、７０℃で１２時間にわたり重合反応させた。反応が完了した後に反応溶液をメチルアルコールに落下して生成された沈殿物を濾過し、メチルアルコールで何度も洗浄し、真空乾燥させた（Ｍｗ＝１７，２００、ＰＤＩ＝２．９５、収率＝５８％）。真空乾燥された重合体７２ｇ及びトルエンスルホン酸モノハイドレート０．５５ｇをメチルアルコール７２５ｇに混合した後、７０℃で４８時間にわたり反応させた。反応が完了した後、反応溶液を蒸留水に落下して生成された沈殿物を濾過し、蒸留水で何度も洗浄して真空乾燥させた（収率５８％）。
【００４７】
合成例２）有機反射防止膜用重合剤  Ｂの合成
無水マレイン酸５６．５ｇ、ベンジルメタクリレート１００ｇ、ＡＩＢＮ４．６７ｇを１，４−ジオキサン４８０．９４ｇに溶解させた後、８０℃で２０時間にわたり重合反応させた。反応が完了した後、反応溶液をメチルアルコールに落下して生成された沈殿物を濾過し、メチルアルコールで何度も洗浄して真空乾燥させた（Ｍｗ＝１７，２００、ＰＤＩ＝２．９５、収率＝５３％）。真空乾燥された重合体８２．９５ｇ及びトルエンスルホン酸モノハイドレート４．２３ｇをメチルアルコール７１２００ｇに混合した後、８０℃で４８時間にわたり反応させた。反応が完了した後に反応溶液を蒸留水に落下して生成された沈殿物を濾過し、蒸留水で何度も洗浄して真空乾燥させた（収率５３％）。
【００４８】
合成例３）吸光剤Ａの合成
シグマアルドリッチから購買したスチレン−無水マレイン酸重合体（Ｍｎ＝１６００、スチレンのモル数：無水マレイン酸のモル数＝１．３：１）１００ｇ及びトルエンスルホン酸モノハイドレート０．７７ｇをメチルアルコール１０００ｇに混ぜ、７０℃で４８時間にわたり反応させる。反応の完了した後に反応溶液を蒸留水に落下して生成された沈殿物を濾過し、蒸留水で何度も洗浄して真空乾燥させる。
【００４９】
合成例４）吸光剤Ｂの合成
ビスフェノールＡジグリシジルエーテル２１．８０ｇ、４−ヒドロキシベンゾ酸１７．６９ｇ、及びトリエチルアミン０．３７ｇをプロピレングリコールモノメチルエーテルアセテート７８．９８ｇに溶解させた後、１２０℃で１８時間にわたり反応させる。反応が終わった後に常温までに反応溶液を冷やし、容器に盛り入れる。
【００５０】
合成例５）吸光剤Ｃの合成
トリス（２−カルボキシエチル）イソシアヌレート２００ｇ、１，２−エポキシ−３−フェノキシ−プロパン２６０．９ｇ、及びトリエチルアミン３．５２ｇを１，４−ジオキサン９２８．８ｇに混ぜた後、１２０℃で１８時間にわたり反応させる。反応が完了した後、溶媒を蒸発機で除去しメチレンクロライドに溶解させて２％塩酸水溶液と蒸留水で何度も洗浄する。蒸発機を用いて溶媒を除去して反応物を得る。
【００５１】
合成例６）吸光剤Ｄの合成
４，４’−オキシビスベンゾ酸１００ｇ、１，２−エポキシ−３−フェノキシ−プロパン１１６．３１ｇ、及びテトラブチルアンモニウムブロマイド６．２４ｇをプロピレングリコールモノメチルエーテルアセテート４５７．５８ｇに混ぜた後、１２０℃で１８時間反応させる。反応が終わった後、常温まで反応溶液を冷やし、容器に盛り入れる。
【００５２】
合成例７）吸光剤Ｅの合成
スルホニルジベンゾ酸５０ｇ、１，２−エポキシ−３−フェノキシ−プロパン４９．０３ｇ、及びテトラブチルアンモニウムブロマイド５．２６ｇを、ジメチルホルムアミド２０８．５８ｇに混ぜた後、１２０℃で１８時間反応させる。反応の終わった後、常温まで反応溶液を冷やし、ヘキサンと水を用いて固体を生成させた後に水で何度も洗浄する。真空オーブンで乾燥して反応物を得る。
【００５３】
実施例１：有機反射防止膜組成物Ａの製造
合成例１で製造された有機反射防止膜用重合体７ｇ、合成例３で製造された吸光剤Ａ６ｇ、テトラメトキシメチルグリコールウリル２ｇと、化学式２３の構造を有する熱酸発生剤１ｇをプロピレングリコールモノメチルエーテルアセテート９６６ｇに溶解させた後、孔径０．２μｍメンブレインフィルターで濾過することにより、有機反射防止膜組成物Ａを製造した。
【００５４】
実施例２：有機反射防止膜組成物Ｂの製造  
合成例１で製造された有機反射防止膜用重合体７ｇ、合成例３で製造された吸光剤Ａ８ｇとテトラメトキシメチルグリコールウリル２．１ｇ、化学式２３の構造を有する熱酸発生剤１ｇをエチルラクテート９８１．９ｇに溶解させた後、孔径０．２μｍメンブレインフィルターで濾過することにより、有機反射防止膜組成物Ｂを製造した。
【００５５】
実施例３：有機反射防止膜組成物Ｃの製造
合成例１で製造された有機反射防止膜用重合体８ｇ、合成例４で製造された吸光剤Ｂ１０ｇ、テトラメトキシメチルグリコールウリル２．７ｇ、及び化学式２３の構造を有する熱酸発生剤０．５４ｇをプロピレングリコールモノメチルエーテルアセテート９７８．７６ｇに溶解させた後、孔径０．２μｍメンブレインフィルターで濾過することにより、有機反射防止膜組成物Ｃを製造した。
【００５６】
実施例４：有機反射防止膜組成物Ｄの製造
合成例１で製造された有機反射防止膜用重合体８ｇ、合成例５で製造された吸光剤Ｃ  ６ｇ、テトラメトキシメチルグリコールウリル２．８ｇ、及び化学式２３の構造を有する熱酸発生剤０．５４ｇをプロピレングリコールモノメチルエーテルアセテート９８２．６６ｇに溶解させた後、孔径０．２μｍメンブレインフィルターで濾過することにより、有機反射防止膜組成物Ｄを製造した。
【００５７】
実施例５：有機反射防止膜組成物Ｅの製造
合成例１で製造された有機反射防止膜用重合体８ｇ、合成例６で製造された吸光剤Ｄ  ４ｇ、テトラメトキシメチルグリコールウリル１．７ｇ、及び化学式２３の構造を有する熱酸発生剤０．４ｇをプロピレングリコールモノメチルエーテルアセテート９８５．９ｇに溶解させた後、孔径０．２μｍメンブレインフィルターで濾過することにより、有機反射防止膜組成物Ｅを製造した。
【００５８】
実施例６：有機反射防止膜組成物Ｆの製造
合成例１で製造された有機反射防止膜用重合体８ｇ、合成例７で製造された吸光剤Ｅ  ４ｇ、テトラメトキシメチルグリコールウリル１．７ｇ、及び化学式２３の構造を有する熱酸発生剤０．４ｇをプロピレングリコールモノメチルエーテルアセテート９８５．９ｇに溶解させた後、孔径０．２μｍメンブレインフィルターで濾過することにより、有機反射防止膜組成物Ｆを製造した。
【００５９】
実施例７：有機反射防止膜組成物Ｇの製造
合成例２で製造された有機反射防止膜用重合体５ｇ、合成例７で製造された吸光剤Ｅ  ５ｇ、テトラメトキシメチルグリコールウリル１．４ｇ、及び化学式２３の構造を有する熱酸発生剤０．３ｇをプロピレングリコールモノメチルエーテルアセテート９８８．３ｇに溶解させた後、孔径０．２μｍメンブレインフィルターで濾過することにより、有機反射防止膜組成物Ｇを製造した。
【００６０】
実施例１〜７の組成物の組成を表１に総合的に示す。
【００６１】
【表１】
0005305744.tif 000029
＊  ＴＭＭＧ：テトラメトキシメチルグリコールウリル、ＴＡＧ：熱酸発生剤、ＰＧＭＥＡ：プロピレングリコールモノメチルエーテルアセテート、ＥＬ：エチルラクテート
【００６２】
実験例：ストリップテスト
実施例１〜７で製造された有機反射防止膜組成物をシリコンウェハ上にスピン塗布させた後、２３０℃のホットプレート上で１分間ベーキングして架橋させて有機反射防止膜を形成した。有機反射防止膜の厚さを測定し、有機反射防止膜がコーティングされたウェハを溶媒のエチルラクテートに１分間浸けた。その後、エチルラクテートを完全に除去し１００℃のホットプレート上で１分間ベーキングした後、再度有機反射防止膜の厚さを測定した。測定の結果、エチルラクテート処理後の膜の厚さと処理前の膜の厚さの変化は観察できなかった。即ち、製造された有機反射防止膜組成物はベーク工程中に完全硬化され、リソグラフィ工程進行中にフォトレジストとのインターミキシングが起こらないことが確認された。
【００６３】
実験例：屈折率（ｎ）と消光係数（ｋ）値の測定
実施例１〜７で製造された有機反射防止膜組成物をシリコンウェハ上にスピン塗布させた後、２３０℃のホットプレート上で１分間ベーキングして架橋させて有機反射防止膜を形成した。反射防止膜に関して、分光エリプソメーターを用いて１９３ｎｍで屈折率（ｎ）と消光係数（ｋ）を測定した。測定の結果、有機反射防止膜組成物Ａの屈折率（ｎ）は１．６６であり、消光係数（ｋ）は０．３２であり、有機反射防止膜組成物Ｂの屈折率（ｎ）は１．７３であり、消光係数（ｋ）は０．３０であった。また、有機反射防止膜組成物Ｃの屈折率（ｎ）は１．７８であり、消光係数（ｋ）は０．３２であった。
【００６４】
実施例８：有機反射防止膜およびフォトレジストパターン形成
実施例１で製造された有機反射防止膜組成物を、シリコンオキシナイトライドの蒸着されたシリコンウェハ上にスピン塗布させた後、２３０℃のホットプレート上で１分間ベーキングして架橋させて有機反射防止膜を形成した。その後、反射防止膜上にＪＳＲ（株）製のフォトレジストを塗布し、１３０℃で９０秒間ベーキングした。ベーキングが終了した後、ＡＳＭＬ１４００スキャナー装置（０．８５ＮＡ）と、８０ｎｍ１：１  Ｌ／Ｓパターンマスクを用いて露光させ、１３０℃で９０秒間再度ベーキングした。露光したウェハをＴＭＡＨ２．３８質量％の現像液を用いて現像し、最終のフォトレジストパターンを得た。
【００６５】
有機反射防止膜組成物Ａを用いたフォトレジストパターンは良好な垂直性パターンであり、エネルギーマージンは約２５％、フォーカス深度マージンは約０．３μｍであった。有機反射防止膜組成物Ｂを用いたフォトレジストパターンは良好な垂直性パターンであり、エネルギーマージンは約２３％、フォーカス深度マージンは約０．３μｍであった。また、有機反射防止膜組成物Ｃを用いたフォトレジストパターンは良好な垂直性パターンであり、エネルギーマージンは約２２％、フォーカス深度マージンは約０．３μｍであった。
【００６６】
実験例：エッチング速度の測定
実施例で製造された有機反射防止膜組成物をシリコンウェハ上にスピン塗布させた後、２３０℃のホットプレート上で１分間ベーキングして架橋させ、有機反射防止膜を形成した。有機反射防止膜が形成されたシリコンウェハをドライエッチング装置上、ＣＦ４ガスを用いて１０秒間エッチングした。エッチング速度は（エッチング前の膜の厚さ−エッチング後の膜の厚さ）／時間として定義した。これを乾式エッチング選択性で換算した結果、有機反射防止膜組成物Ａ、Ｂ、ＣのそれぞれのＣＦ４ガスエッチング速度はそれぞれ２．２５、２．３５、２．２０であった。乾式エッチング選択性は、ＡｒＦリソグラフィ用フォトレジスト（金湖石油化学（株）製、商品名ＫＵＰＲ−Ａ６０）の乾式エッチング速度を１．００にした場合における有機反射防止膜の乾式エッチング速度を示したものである。
【００６７】
実施例１〜７の実験例の結果を表２に総合的に表した。
【００６８】
【表２】
0005305744.tif 000030
【００６９】
実施例１〜７の本発明の有機反射防止膜組成物より得られた薄膜のエッチング速度は、フォトレジストに比べ相当にエッチが速いことが確認された。有機反射防止膜上に形成されたフォトレジストパターンを基板に伝写する過程において、有機反射防止膜のエッチング速度が速ければ、一層正確且つ容易にフォトレジストパターンを基板に転写できる。
【図面の簡単な説明】
【００７０】
【図１】合成例１に従って製造された共重合体の１Ｈ−ＮＭＲ写真である。
【図１】
0005305744.tif 000042